(57)【特許請求の範囲】
【請求項１】
第１未焼結層に光ビームを照射して第１焼結層を形成する第１焼結工程と、
前記第１焼結層の上に第２未焼結層を配置して前記第２未焼結層に光ビームを照射して第２焼結層を形成する第２焼結工程と、
前記第２焼結工程を繰り返して２層以上の焼結層を有する第１焼結部品を作成し、前記第１焼結部品の表面を圧縮する第１圧縮工程と、
前記第１焼結部品の上に第３未焼結層を配置して前記第３未焼結層に光ビームを照射して第３焼結層を形成する第３焼結工程と、
前記第３焼結工程を繰り返して２層以上の焼結層を有する第２焼結部品を作成し、前記第２焼結部品の表面を圧縮する第２圧縮工程と、を有し、
前記第１圧縮工程あるいは前記第２圧縮工程での圧縮は、前記第１焼結部品あるいは前記第２焼結部品に工具を押し当てて行い、
前記圧縮を行う工具は、前記第１焼結部品あるいは前記第２焼結部品の積層方向に対して垂直な表面に平行となる回転軸を持つ円筒形状で、前記円筒の両端部の直径と中央部の直径とが異なり、前記表面の場所によって圧縮量の異なる状態で、前記第１圧縮工程あるいは前記第２圧縮工程を行うことを特徴とすることを特徴とする造形物の製造方法。
【請求項２】
前記第１焼結部品あるいは前記第２焼結部品を切削加工する工程を有することを特徴とする請求項１記載の造形物の製造方法。
【請求項３】
前記切削加工する工程は、前記第１焼結部品の前記第１圧縮工程で加工硬化した部分の一部を切削する、あるいは、前記第２焼結部品の前記第２圧縮工程で加工硬化した部分の一部を切削することを特徴とする請求項２に記載の造形物の製造方法。
【請求項４】
前記第１焼結部品あるいは前記第２焼結部品の部位により、前記第１圧縮工程あるいは前記第２圧縮工程での圧縮する力を、変動させることを特徴とする請求項１〜３のいずれか１項に記載の造形物の製造方法。
【請求項５】
前記第１圧縮工程あるいは前記第２圧縮工程での圧縮は、前記第１焼結部品あるいは前記第２焼結部品の積層方向に対して垂直な面の圧縮と、前記第１焼結部品あるいは前記第２焼結部品の垂直な面以外の面の圧縮の、両方の圧縮を行うことを特徴とする請求項１〜４のいずれか１項に記載の造形物の製造方法。
【発明の詳細な説明】
【技術分野】
【０００１】
本発明は、三次元形状を持つ金型部品の製造に適用され、光ビームを利用して未焼結材料（金属の粉末）を層状に連続的に焼結硬化して、複数の焼結層が積層一体化された造形物の製造方法に関するものである。
【背景技術】
【０００２】
未焼結の金属（無機質）粉末に対して光ビーム（指向性エネルギービーム、レーザ）を照射して、金属（無機質）粉末の未焼結層を硬化させ、その焼結層の上に未焼結の金属（無機質）粉末を配置し、同様に未焼結の金属（無機質）粉末に対して光ビーム（指向性エネルギービーム、レーザ）を照射し、焼結層が積層された三次元形状造形物を形成する。この焼結層が積層された三次元形状造形物の製造方法の従来技術としては、例えば特許文献１に示された方法がある。図６（ａ）〜（ｄ）は、特許文献１に記載された従来の三次元形状造形物の製造方法を示す模式的断面図である。
【０００３】
図６（ａ）〜（ｄ）において、昇降テーブル２は昇降自在である。昇降テーブル２の上には板状のベースプレート５が配置されている。ベースプレート５上の未焼結の金属粉末層４を硬化させる箇所に光ビームＬを照射して、金属粉末層４を焼結させている。この光ビームＬを照射によって焼結層Ｍを生成する。その後、この硬化した焼結層Ｍの上に未焼結の金属粉末層を重ね、同様に、金属粉末層の硬化させる箇所に光ビームを照射して、重ねた金属粉末層を焼結する。これを繰り返して、順次焼結層Ｍを積み重ねて、三次元形状造形物を製造する。
【０００４】
まず、図６（ａ）において、ベースプレート５上の未焼結の金属粉末層４に光ビームＬを照射して、金属粉末層４を焼結させ硬化した焼結層Ｍを生成する。
【０００５】
次に、図６（ｂ）に示すように、焼結層Ｍの積層方向と平行な側方部の不要部分を切削用工具３により除去する加工を行う。
【０００６】
その後、図６（ｃ）のように、除去加工が完了した下側の焼結層Ｍの上に上側の焼結層Ｍを焼結する。この時、上側の焼結層Ｍは下側の焼結層Ｍに比べて大きくなるが、これは除去加工により最終形状の寸法に仕上げることを前提に、最終形状（所望の形状）の寸法よりも大きめの形状を焼結しているからである。
【０００７】
そして、図６（ｄ）で示すように、上側の焼結層Ｍの積層方向と平行な側方部の不要部分を除去加工して所望の形状を得る。ここで、焼結層Ｍの側方部の加工領域Ａは、焼結領域Ｂよりも大きくすることで、より正確な形状とすることができる。
【０００８】
また、この工法を使用することにより、ブロックの鋼材から切削や放電加工等の除去加工を行う一般的な金型入子製作工程に比べて、工程数の削減とそれによる納期の短縮が期待できる。
【先行技術文献】
【特許文献】
【０００９】
【特許文献１】特開２００３−３１３６０４号公報
【発明の概要】
【発明が解決しようとする課題】
【００１０】
しかしながら、前記従来の構成では、焼結工程の間に逐次除去加工を行っているが、従来の技術で製作された三次元形状造形物の表面硬度は、通常の金型よりも低い。これは粉体を焼結しているため、三次元形状造形物中に微細な空間（マイクロボイド）存在しているからである。そのため、三次元形状造形物を金型に用いる際、表面に高い硬度が必要な場合は、別途、三次元形状造形物に表面処理をし、表面硬度を高める必要がある。しかし、三次元形状造形物に表面処理すると、この工法の特徴である工程数の削減や納期の短縮効果が薄れてしまい、結果として製造費用が高くなるという課題があった。
【００１１】
本発明は、前記従来の課題を解決するもので、光ビームによる焼結層を積層して三次元形状を有する造形物を製造する方法において、従来工法よりも硬度を高めた造形物を、従来と同様の低コストで製造できる、製作方法を提供することを目的とする。
【課題を解決するための手段】
【００１２】
前記目的を達成するために、本発明の複数の焼結層が積層一体化された造形物の製造方法は、第１未焼結層に光ビームを照射して第１焼結層を形成する第１焼結工程と、第１焼結層の上に第２未焼結層を配置して第２未焼結層に光ビームを照射して第２焼結層を形成する第２焼結工程と、この第２焼結工程を繰り返し２層以上の焼結層を有する第１焼結部品を作成し、第１焼結部品の表面を圧縮する第１圧縮工程と、第１焼結部品の上に第３未焼結層を配置して第３未焼結層に光ビームを照射して第３焼結層を形成する第３焼結工程と、この第３焼結工程を繰り返して２層以上の焼結層を有する第２焼結部品を作成し、第２焼結部品の表面を圧縮する第２圧縮工程とを有し、第１圧縮工程あるいは第２圧縮工程での圧縮は、第１焼結部品あるいは第２焼結部品に工具を押し当てて行い、圧縮を行う工具は、第１焼結部品あるいは第２焼結部品の積層方向に対して垂直な表面に平行となる回転軸を持つ円筒形状で、円筒の両端部の直径と中央部の直径とが異なり、表面の場所によって圧縮量の異なる状態で、第１圧縮工程あるいは第２圧縮工程を行う。
【００１３】
これらの工程を行う製造方法により、三次元形状造形物は焼結層の積層途中に一旦圧縮されるので、焼結時に生じた積層物中のマイクロボイドが潰れ、したがって、造形品の強度と耐久性が向上すると同時に加工硬化により造形物の表面硬度が向上して、正確で強度の高い造形品の製造が可能となり、また、焼結時に生じた熱歪による引っ張り応力が緩和され寸法が安定する作用も得ることができる。
【発明の効果】
【００１４】
本発明によれば、光ビームを利用して金属または樹脂等の粉末を層状に連続的に硬化させて三次元形状造形物を製造するので、硬度の高い三次元形状造形物を従来工法に比べて安価に製造することができるという効果を奏する。
【図面の簡単な説明】
【００１５】
【図１】本発明の実施の形態１における三次元形状造形物の製造方法で動作（ａ）〜（ｆ）を示す模式的断面図
【図２】本発明の実施の形態１における（ａ）は圧縮加工用工具と工具ホルダー、（ｂ）はツールチェンジャを含む簡易投影図
【図３】本発明の実施の形態２における三次元形状造形物の製造方法で動作（ａ）〜（ｃ）を示す模式的断面図
【図４】本発明の実施の形態２における圧縮加工用ローラ（ａ）、（ｂ）を示す模式図
【図５】本発明の実施の形態における三次元形状造形物の圧縮量を変化させることを説明する（ａ）〜（ｃ）の模式的断面図
【図６】従来の三次元形状造形物の製造方法で動作（ａ）〜（ｄ）を示す模式的断面図
【発明を実施するための形態】
【００１６】
以下、図面を参照して本発明における実施の形態を詳細に説明する。
【００１７】
（実施の形態１）
図１は本発明の実施の形態１における粉末積層造形装置を用いた三次元形状造形物の製造方法で動作（ａ）〜（ｆ）を示す模式的断面図であり、図２（ａ）は圧縮加工用工具と工具ホルダー、（ｂ）はツールチェンジャを含む模式図である。
【００１８】
まず、図１（ａ）に示すように、昇降テーブルの上には板状のベースプレート５が配置されており、従来と同様にベースプレート５の上に未焼結の金属（無機質）粉末層４を配置し、未焼結の金属粉末層４の所定箇所に光ビームＬ（指向性エネルギービーム、レーザ等）を照射することで、未焼結の金属粉末層４を焼結する。その光ビームＬの照射により硬化した焼結層Ｍの上に、再び未焼結の金属（無機質）粉末層４を配置し、同様に未焼結の金属（無機質）粉末層４に対して光ビームＬを照射する。この工程を繰り返し、焼結層（硬化層）Ｍが順次積み重ねた三次元形状造形物を製造する。
【００１９】
一定層積んだところで、図１（ｂ）のように焼結層Ｍを積み重ねた三次元形状造形物の表面に対して、切削用工具３を用いて荒取除去加工を行う。ここでは、三次元形状造形物の表面に対して、実際に必要な形状よりも大きめの形状になるように、一定の残し代を付けて切削用工具３を用いて加工する。また、後工程で圧縮量が大きいほど硬度が高まるので、三次元形状造形物の硬度を高くしたい部位については残し代を大きくする。
【００２０】
また、後工程で三次元形状造形物の表面を圧縮した時に、倒れたり、破損したりする、構造的に強度が低い三次元形状造形物の部位については、その部位の残し代を小さくする。残し代が小さいと圧縮される量も少ないので、後の工程で三次元形状造形物に作用させる圧縮力は残し代が大きい場合に比べて小さくなる。そのため、ここでの除去加工では、最終形状との寸法の差を部位によって異ならせている。
【００２１】
次に、図１（ｃ）に示したように、切り刃を持たない、中実形状で圧縮加工を行う部位が膨らんだ形状を持つ圧縮加工用工具１を用いて、三次元形状造形物を、所定寸法（実際に必要な最終形状）もしくは、所定寸法から一定の残し代を持った形状まで押し付けて圧縮加工する。そして、一定の残し代を残した場合や、圧縮加工用工具１で加工しきれない、例えば小さなＲが必要な形状などは、再び図１（ｂ）のように切削用工具３を用いて、仕上げ除去加工を行う。
【００２２】
この後、図１（ｄ）に示すように、再び未焼結の金属粉末層４を積み、所定箇所に光ビームＬを照射することで金属粉末を焼結させた焼結層Ｍを形成することを所定の層数まで繰り返す。
【００２３】
そして、図１（ｅ）に示すように、図１（ｂ）に示した加工と同様に、切削用工具３を用いて、荒取除去加工を行う。
【００２４】
さらに、図１（ｆ）に示すように、図１（ｃ）に示した加工と同様に、三次元形状造形物を所定寸法、もしくは一定の残し代を持った形状まで、圧縮加工用工具１を押し付けて圧縮加工をする。
【００２５】
これらの図１（ａ）〜（ｆ）の工程を繰り返して、最終的に、所定の形状（実際に必要な形状）の三次元形状造形物を製造する。
【００２６】
この工法では、できる限り、光ビームＬの照射で焼結したばかりの焼結層Ｍ（三次元形状造形物のベースプレート５と接している積層面とは、反対側の三次元形状造形物の積層面）には圧縮加工を施さない。それは、圧縮工程で、三次元形状造形物の焼結層Ｍを圧縮して加工硬化させても、次の層を積層する時の光ビームの照射による熱で、焼結する層の直下の既に加工硬化している焼結層Ｍは再結晶温度を越えることとなる。したがって、焼鈍の効果により加工硬化の状態がキャンセルされてしまう場合があり、それを防ぐために積層したばかりの硬化層Ｍよりも下方に位置する部分の硬化層Ｍを圧縮加工した方が効率的である。
【００２７】
また、図２（ａ）に示すように、圧縮加工用工具１を把持する工具ホルダー２０には、スラスト力を受けるためのつば２１を有する（本実施の形態１中では圧縮加工用工具１と工具ホルダー２０とを合わせて工具と定義する）。このつば２１は、図２（ｂ）に示すように、ツールチェンジャ２３に工具ホルダー２０をセットした時にスラスト軸受け機構を持つスラスト受台２２とつば２１が接触して、図１（ｃ），（ｆ）で示した圧縮加工時に圧縮加工用工具１が受ける力のスラスト成分が直接ツールチェンジャ２３の回転軸にかからないようにしている。この機構を有することにより、より強い圧縮力をかけながら圧縮加工をすることができるようになり、加工時間を短縮することによって、効率的な鍛造効果を得ることができる。
【００２８】
また、つば２１がないと、圧縮加工時に工具が受けるスラスト力が、直接工具のスピンドル部にかかることになり、圧縮加工用スピンドルの寿命を縮めることになる。ここで、圧縮加工用工具１は、図２（ａ），（ｂ）に示すように圧縮加工を行う先端の部位が工具ホルダー２０側の部位に比べて径が大きくなっている。この圧縮加工用工具１の径が大きくなっている形状により、三次元形状造形物の積層方向と平行な面、あるいは積層方向と平行な面に近い面を圧縮加工する際に、圧縮したい部分を選択的に圧縮することが可能となる。また、積層方向と平行な面を有さない三次元形状造形物を加工する場合や、積層方向と平行な面を加工硬化させる必要のない場合には、圧縮加工用工具１の圧縮加工を行う先端部位を工具ホルダー２０側の部位と同じ径にすることも可能である。
【００２９】
また、図１（ｃ）や図１（ｆ）での圧縮加工を最終仕上げ加工とすることも可能であるが、精度が求められる三次元形状造形物の場合には、圧縮加工後さらに切削等による仕上げ加工を行っても良い。ただしこの場合、せっかく加工硬化した表面部分を除去してしまわないように、図１（ｃ）や図１（ｆ）での圧縮加工で加工硬化した三次元形状造形物表面の硬化深さより、切削除去する三次元形状造形物の除去深さを小さくする。つまり、圧縮加工後の形状と最終的に求める形状との差を、図１（ｃ）や図１（ｆ）での圧縮加工で加工硬化した三次元形状造形物表面の硬化深さよりも小さい値の距離にする。この圧縮加工後の形状と最終的に求める形状との差の値は、圧縮量により焼結層の厚みが変わるため、圧縮量に合わせて決定する。
【００３０】
本実施の形態１における三次元形状造形物の製造方法は、スラスト方向の工具の負荷を回転軸に直接かけない構造を有しているが、三次元形状造形物が微小な形状や細い形状等の場合は、圧縮工程の工具負荷が小さくて良いので、三次元形状造形物の製造装置に配置している一般の切削加工用スピンドルを使用して、つばなし２１の工具を使用することも可能である。
【００３１】
（実施の形態２）
図３は本発明の実施の形態２における三次元形状造形物の製造方法で動作（ａ）〜（ｃ）を示す模式的断面図であり、図４（ａ），（ｂ）は図３（ｃ）の圧縮加工用ローラを図３（ｃ）の右側から見た模式図である。図３において、図１，図２と同じ構成要素のものについては同じ符号を付して用い、その説明を省略する。
【００３２】
まず、図３（ａ）に示すように、昇降テーブルの上には板状のベースプレート５が配置されており、実施の形態１と同様にベースプレート５の上に未焼結の金属（無機質）粉末層４を配置し、未焼結の金属粉末層４の所定箇所に光ビームＬ（指向性エネルギービーム、レーザ等）を照射することで、未焼結の金属粉末層４を焼結する。その光ビームＬの照射により硬化した焼結層Ｍの上に、再び未焼結の金属（無機質）粉末層４を配置し、同様に未焼結の金属（無機質）粉末層４に対して光ビームＬを照射する。この工程を繰り返し、焼結層（硬化層）Ｍが順次積み重ねた三次元形状造形物を製造する。
【００３３】
一定層積んだところで、図３（ｂ）のように焼結層Ｍを積み重ねた三次元形状造形物の表面に対して、切削用工具３を用いて荒取除去加工を行う。ここでは、三次元形状造形物の表面に対して、実際に必要な形状よりも大きめの形状になるように、一定の残し代を付けて切削用工具３を用いて加工する。
【００３４】
ここで、図３（ｃ）に示すように、焼結層Ｍを積層した三次元形状造形物の積層方向に垂直な表面１２に対して、圧縮加工用ローラ１１を用いて三次元形状造形物の積層方向から圧縮力を加え、所定の形状もしくは一定の残し代を持った形状の三次元形状造形物の圧縮加工を行う。
【００３５】
前述の実施の形態１では、光ビームの照射で焼結したばかりの焼結層Ｍ（三次元形状造形物のベースプレート５と接している積層面とは、反対側の三次元形状造形物の積層面）に圧縮加工をして加工硬化させると、次の積層を加工する時の光ビームＬの照射による熱で、光ビームを照射する未焼結の金属粉末層の直下の焼結層Ｍは再結晶温度を越えることとなり、焼鈍の効果により加工硬化の状態がキャンセルされてしまうことを防止するため、光ビームＬの照射で焼結したばかりの焼結層Ｍはできるだけ圧縮加工しないようにしていた。
【００３６】
しかし、本実施の形態２では、圧縮加工用ローラ１１を三次元形状造形物の積層方向に垂直な表面１２（最上部の焼結層Ｍの表面）に用いることで、先の実施の形態１の場合の圧縮力より大きな力を、三次元形状造形物の積層方向に垂直な表面１２（焼結層Ｍの表面）に加える。このことで、実施の形態１より大きな量の圧縮を三次元形状造形物に作用させて、最上部の焼結層Ｍより下の複数焼結層１３全面にまで圧縮による加工硬化を起こさせることで、マイクロボイドを確実につぶしている。
【００３７】
この後、再び図３（ａ）の積層工程に戻り、各工程、図３（ａ）〜（ｃ）を繰り返していく。
【００３８】
ここで、本実施の形態２により圧縮加工を一様に行う場合、圧縮加工用ローラ１１には非常に大きな負荷がかかることと、金型部品では部品の中央部よりも周辺部の強度が高い方が長期間使用できることから、圧縮加工用ローラ１１の形状を工夫することで、圧縮量が場所によって変化するようにしている。具体的には、部品の外側が中央部よりも大きく圧縮されるようにしている。
【００３９】
図４（ａ）に示す圧縮加工用ローラ１１は、中心部から外に向かって径が大きくなっていく形状（円筒の両端の直径よりも円筒の中央部の直径が小さい円筒形状）としている。したがって、三次元形状造形物の表面１２の圧縮加工時は、中心部より外側の圧縮量が大きくなる。また、圧縮加工用ローラ１１の軸に平行な方向の、圧縮加工用ローラ１１の長さは、三次元形状造形物よりも十分に長いものとしている。したがって、三次元形状造形物（ワーク）は外側にいくほど強度が高くなり、例えば図５（ｂ）のように金型として使用する場合に、金型部品３１の外側に行くほど（高圧縮域３２）強度が上がれば、成形品３４に触れる部分や突合せ部分の強度が上がり、金型の寿命が長くなる。
【００４０】
図４（ａ）の圧縮加工用ローラ１１では、直線的にテーパーを付けて径を変化させているが、これは直線的である必要はなく、曲線的に変化させても良い。また例えば図４（ｂ）に示すように、段階的に径を変化させても良い。さらに、径の変化は一方向である必要はなく、必要に応じて径を大きくしたり小さくしたりしても良く、中央部分の径を大きく、周辺部の径を小さくしても良い。この場合、径を大きくした部分と接触した、三次元形状造形物の強度が高まるので、強度を高めたい部分の径を大きく調整すれば良い。
【００４１】
また、三次元形状造形物を圧縮加工用ローラ１１で加圧前に、前述の実施の形態１のように、切削加工し、最終的な形状（所定形状）の寸法に加工しても良い。
【００４２】
（実施の形態３）
本発明の実施の形態３として、前述した実施の形態１と実施の形態２を合わせて実施する場合を説明する。実施の形態１の切り刃を持たない、中実形状で圧縮加工を行う部位が膨らんだ形状を持つ圧縮加工用工具１を用いて三次元形状造形物を所定寸法もしくは一定の残し代を持った形状で押し付け圧縮加工する工程を、実施の形態２の図３（ｂ）と図３（ｃ）の工程の間や、図３（ｃ）と図３（ａ）の工程の間に、挟んで圧縮加工を行う。
【００４３】
本実施の形態３においては、三次元形状造形物の焼結層Ｍの積層後に圧縮加工用ローラ１１で逐次圧縮しているので、実施の形態１よりも、切り刃を持たない圧縮加工用工具１を使用する頻度を少なくすることができる。
【００４４】
したがって、形状や材質等の条件にもよるが一般的に、実施の形態１に比べて、三次元形状造形物の積層方向に水平な面と、積層方向に垂直な面の、両方を圧縮することで、より確実に、三次元形状造形物のマイクロボイドをつぶすことができる。この場合には、例えば複雑な三次元形状造形物は実施の形態１の圧縮加工用工具１を用いた圧縮工法を用いて、突合せ面等の水平面が露出する層を積層した後には実施の形態２の圧縮加工用ローラ１１を用いた圧縮工法を使用するようにすることで、より効果的に強度の高い金型入れ子の製作が可能となる。
【００４５】
特に、最終形状としての水平面が露出する層を積層した場合、次の積層工程では露出した水平面上には焼結層が積層されないので、次層の積層のための加熱による焼鈍効果で圧縮加工用ローラ１１を用いた圧縮加工による加工硬化がキャンセルされず、加工硬化による強度向上が、より効果的になる。また、水平面は実施の形態２の方法で加工硬化させて、角度を持った面は実施の形態１の方法で加工硬化させるようにしても良い。
【００４６】
一般的に、最終的に求めた形状に加工した三次元形状造形物を金型に使用した場合、金型におけるいわゆる突合せ面においては、特に製品側のエッジに強度が求められる。それは、金型で成形した樹脂成形部品のバリの多くは、金型のキャビティ内の溶融樹脂が、金型の突合せ面に進入することにより発生するためである。このため、積層後製品側のエッジ上方の水平面に、他よりも大きめの取り残し代を残して上側からつぶすようにすれば、バリの入りやすい突合せ面のエッジが強化されることとなり、金型寿命が長くなることが期待できる。
【００４７】
これを、図５（ａ）〜（ｃ）を用いて簡単に説明する。図５（ａ）に示す金型部品３１の圧縮前の形状を点線であらわしているが、圧縮量が場所によって違うため、図５（ｂ）に示す高圧縮域３２は、他の部位に比較して強度が高くなっている。これは、図５（ｃ）に示すように金型として組み立てた時に、組み合わせる相手側金型部品３３との突合せ面となり、高圧縮域３２の強度が上がれば、成形品３４の形状にバリが入りにくくなる。
【００４８】
このように、本発明の実施の形態１、実施の形態２、および実施の形態３に記載した、光ビームを利用して未焼結材料を層状に焼結硬化し複数の焼結層を有する三次元形状造形物の製造方法を用いて金型を製造すれば、必要な箇所の強度や硬度を高めた金型を製作することができる。
【産業上の利用可能性】
【００４９】
本発明の、光ビームを利用し未焼結材料（金属の粉末）を層状に連続的に焼結硬化して複数の焼結層が積層一体化された造形物を製造する製造方法は、光ビーム照射により積層した造形物に対し、圧縮加工による加工硬化と、マイクロボイドの消滅を促し、この工法で製造する部品の強度向上を可能とする。したがって、金型等の強度と耐久性が必要な三次元形状造形部品が製作可能となり、耐久性の高い射出成形金型の金型部品の製造が可能となる。また、複雑な形状を有する射出成形金型の金型入子部品の製造や、金属製のモックアップモデルの製作等の用途にも適用できる。
【符号の説明】
【００５０】
１  圧縮加工用工具
２  昇降テーブル
３  切削用工具
４  金属粉末層
５  ベースプレート
１１  圧縮加工用ローラ
１２  表面
１３  複数焼結層
２０  工具ホルダー
２１  つば
２２  スラスト受台
２３  ツールチェンジャ
３１  金型部品
３２  高圧縮域
３３  相手側金型部品
３４  成形品
【図１】
0005454076.tif 000002
【図２】
0005454076.tif 000003
【図３】
0005454076.tif 000004
【図４】
0005454076.tif 000005
【図５】
0005454076.tif 000006
【図６】
0005454076.tif 000007